Brevet FR2508913A1 — publié le 19830107

PROCEDE DE PREPARATION EN MASSE, EN DEUX PHASES, DE POLYMERES ET COPOLYMERES A BASE DE CHLORURE DE VINYLE EN GRAINS FINS La présente invention concerne un procédé de préparation en masse, en deux phases, de polymères et copolymères à base de chlorure de vinyle en grains fins, c'est-à-dire en grains de diamètre essentiellement compris entre 30 et 80 Vm, de répartition granulométrique très resserrée. Elle concerne également les polymères et copolymères obtenus par ledit procédé. La ploymérisation en masse-d'une composition monomère a base de chlorure de vinyle progresse d'abord dans la composition monomère liquide. En raison de l'insolubilité du polymère ou du copolymere dans la omposition monomere le produit de la réaction se sépare à l'état solide au cours de la polymérisation, sous forme de parti cules que l'on maintient en suspension dans la composition monomère liquide en soumettant le milieu reactionnel à agitation. Lorsque la teneur pondérale du milieu réactionnel en polymère ou copolymère atteint une valeur de l'ordre de 15 X, sa consistance devient comparable à celle du lait caille soumis à agitation.Cette consistance croît jusqu'à ce que la composition monomère ne forme plus une phase liquide continue, ce qui se produit dès que la teneur pondérale du milieu réactionnel en copolymère ou copolymère atteint une valeur de l'ordre de 25 %, valeur su-delà de laquelle le milieu reactionnel est dans un état proche de l'état pulvérulent. Le milieu réactionnel est maintenu dans cet etat gracie à la poursuite de l'agitation qui empêche la prise en bloc du produit de la réaction, jusqu'à obtention, en fin de polymérisation, après dégazage de la composition monomère qui n'a pas réagi, du copolymère ou du copolymere à ltétat pulvérulent. Par l'expression "composition monomère à base de chlorure de vinyle" ou, plus brievement, "composition monomère" on désigne dans la présente description le chlorure de vinyle seul ou en me lange avec au moins un autre monomère copolymerisable avec 13 chlorure de vinyle. Ladite composition monomère à base de chlorure de vinyle contient au moins 70 x en poids de chlorure de vinyle. Comme monomères copolymérisablas avec le chlorure de vinyle on peut citer notamment l'acétate de vinyle et les oléfines de bas poids moléculaire telles que, par exemple, l'éthyléne et le propylène. La polymérisation en masse d'une composition monomère à base de chlorure de vinyle est généralement réalisée en présence d'au moins un initiateur de polymérisation générateur de radicaux libres tel que, par exemple, un peroxyde organique ou un composé azolque. Le polymere ou copolymère pulvérulent obtenu apyres dégazage de la composition monomère qui n'a pas réagi est amené à la pression atmosphérique au moyen d'un gaz inerte tel que l'azote avant sa mise à l'air libre, qui est suivie généralement d'une opération de tamisage. L'opération de tamisage, qui est réalisée industriellement en continu, a pour but de séparer le produit noble, défini comme passant à travers un tamis d'ouverture de mailles donnée, choisie en fonction de la répartition granulométrique du polymère ou du copolymère et de l'utilisation à laquelle il est destiné, et le produit grossier .composé essentiellement d'agglomérats de particules de résine, de valeur commerciale inférieure, défini comme refusé audit tamis. On a déjà proposé de réaliser la préparation de polymères et de copolymères à base de chlorure de vinyle par polymérisation ou copolymérisation en masse en deux phases, par un procédé consistant à réaliser les opérations de polymérisation ou de copolymérisation en assurant une vitesse d'agitation aussi élevée que possible au cours d'une première phase, et ce jusqu a ce que l'on obtienne un taux de conversion de la composition monomère de l'ordre de 7 à 15 % et de préférence de l'ordre de 8 à 12 % puis à réduire la vitesse d'agitation au cours de la deuxième phase de la réaction à une valeùr aussi faible qiie possible restant cependant suffisante pour assurer de bons échanges thermiques au sein du milieu réactionnel et ce jusqu'en fin de ladite réaction.Selon ces techniques les deux phases effectuées la première sous agitation de turbulence élevée, la seconde sous vitesse d'agitation lente, sont réalisées soit dans un seul autoclave, soit dans des autoclaves différents, les phases dites alors pour la première de prépolymérisation et pour la seconde de polymérisation finale ayant lieu dans des appareillages appropriés dits prépolymériseurs et polymériseurs. Selon ces techniques également la seconde phase est réalisée sur un milieu réactionnel constitué soit uniquement par la composition monomère/polymère issue de la première phase de polymérisation, soit par ladite composition monomère/polymère, par une composition monomère complémentaire à base de chlorure de vinyle, identique à ou différente de celle mise en oeuvre au cours de la première phase et par un ou plusieurs initiateurs de polymérisation. Ces procédés ont été décrits dans les brevets français N0 1 357 736 ; N" 1 382 072 ; NO 1 436 744 ; N" 1 450 464 NO 1 574 734 et NO 1 605 157. Ces procédés permettent d'obtenir de façon reproductible des polymères et des copolymères du chlorure de vinyle présentant après tamisage des caractéristiques intéressantes de masse volumique apparente élevée et de répartition granulométrique resserrée, réglable à la demande. Selon ces procedés on obtient des polymères et des copolymères à base de chlorure de vinyle en grains d'autant plus fins que, toutes choses égales par ailleurs, l'agitation adoptée au cours de la première phase est d'intensité plus élevée. Cependant, lorsqu'on cherche à préparer des polymères ou copolymères à base de chlorure de vinyle en grains fins on constate que la mise en température de la composition monomère sur laquelle on réalise l'opération de polymérisation ou copolymérisation de la première phase doit être d'autant plus lente, et partant, la durée de ladite phase d'autant plus élevée que le diamètre des grains que l'on désire obtenir est plus faible.C'est ainsi que la durée de la première phase de polymérisation ou copolymérisation nécessaire pour préparer, toutes choses égales par ailleurs, des polymères ou copolymères en grains d'environ 60 Vm de diamètre est 2 à 4 fois plus élevée que celle correspondant à la préparation de polymères ou copolymères en grains d'environ 100 pu de diamètre. A titre indicatif, lorsqu'au cours de la première phase on adopte une température de polymérisation de 69 C et opère en présence de peroxyde d'acétylcyc1ohexanesulfonyle et de peroxydicarbonate d'éthyle comme initiateurs de polyméri- sation, cette durée, dans des conditions déterminées d'agitation du milieu réactionnel, est de 40 à 60 min pour la préparation de grains d'environ 100 mde diamètre et de 130 à 170 min pour la préparation de grains d'environ 60 Vm de diamètre. selon le procédé objet de l'invention la durée de la premire phase de polymérisation ou copolnmerisation nécessaire pour préparer des grains d'environ 60 lJm de diamètre est notablement réduite A titre indicatif, dans les conditions énoncées ci-dessus, elle est égaement de 40 à 60 min. Selon le procédé objet de 1 invention on réalise An une première phase une opération de polymérisation ou copolymérisation sous agitation de turbulence élevée, sur une composition mo iomère à base de chlorure de vinyle, jusqu'à ce que l'on obtienne ur. taux de conversion d la composition monomère de 5 à 15 %, on ajoute éventuellement au milieu réactionnel une quantité complémentaire d'une composition monomère à base de chlorure de vinyle identique à ou différente de celle mise en oeuvre au cours de la première phase, puis on réalise au cours de la deuxième phase, sur le milieu réactionnel ainsi formé, une opération de polymérisation ou de copolymérisation finale sous vitesse d'agitation lente. Selon le procédé objet de l'invention on réalise "opération de polymérisation ou copolymérisation de la première phase en présence de polyméthacrylate de méthyle. La demanderesse a en effet trouvé qu'en réalisant la première phase du procédé en présence de polyméthaerylate de méthyle on obtient un polymère ou copolymère en grains fins de diamètre essentiellement compris entre 30 et 80 ijm, tout en opérant de manière que la durée de mise en température de la premièr--: phase soit notablement réduite et, partant, que la durée de ladite phase le soit également. Selon l'invention le taux de polyméthacrylate de méthyle est généralement compris entre 0,05 et 1 eÓ, en poids par rap?ort à la composition monomère mise en oeuvre au cours de la premi@re phase. Le taux de polyméthat.rylate de méthyle à utiliser est d'autant plus élevé, toutes choses égales par ailleurs, que le diamètre moyen des grains que l'on désire obtenir est plus faible. Un taux trop élevé de polyméthacrylate de méthyle conduit à une résine de répartition granulométrique étalée présentant un pourcentage élevé de produit grossier de valeur commerciale inférieure à celle du produit noble. On peut utiliser selon l'invention tous les initiateurs de polymérisation susceptibles d'tri mis en oeuvre pour la préparation en masse des polymères et copolymères à base de chlorure de vinyle et généralement des générateurs de radicaux libres tels que des peroxydes organiques comme le peroxyde de lauroyle, le peroxyde d'acetylcyclohexanesulfonyle, le peroxyde d'isobutyroyle, le peroxyde de dichloracétyle, le peroxyde de trichloracétyle ; des peroxydicarbonates comme le peroxydicarbonate d'éthyle, le peroxydicarbonate d'éthyle hexyle, le peroxydicarbonate dtisopropyle, le peroxydicarbonate dtisobutyle ; le perméthoxyacétate de tertiobutyle ; le peréthoxyacétate de tertiobutyle : le perphénoxy2-propionate de tertiobutyle ; des composés azolques tels que le 2,2'-azo-bis(2,4 diméthylvaléronitrile). On utilise généralement 0,001 à 0,006, en poids par rapport à la totalité de la composition monomère mise en oeuvre, de l'initiateur ou des initiateurs de polymérisation exprimés en oxygène actif. Pour obtenir un polymère ou copolymère dont le produit noble représente un taux pondéral élevé et possède une masse volumique apparente élevée on peut avantageusement réaliser l'opération de polymérisation ou copolymérisation de la première phase en présence d'un composé du type decrit dans le brevet français nO 77 27429 publié sous le nO 2 402 669, tel que par exemple un copolymère d'acétate de vinyle et d'acide crotonique. La température de polymérisation est généralement comprise entre 10 et 800C et de préférence entre 30 et 750C. Lorsque la polymérisation est réalisée à une température comprise entre 50 et 7O0C, le polymère ou copolymère obtenu, formé de grains compacts, convient particulièrement comme fluidifiant de plastisols. On donne ci-après, à titre indicatif et non limitatif, plusieurs exemples de réalisation du procédé objet de l'invention. Les exemples 1, 2, 5, 6, 3, 9, 11, 12, 14, 15, 17 et 18 sont donnés à titre comparatif. Les exemples 3, 4, 7, 10, 13, 16 et 19 sont selon 1 invention. La viscosité limite du copolymère d'acétate de vinyle et d'acide crotonique mis en oeuvre est détermiiiée selon la méthode décrite dans le brevet français n 77 27429 publié sous le nO 2 402 669. Le produit noble est défiai comme passant au tamis d'ouverture de mailles de 125 m. L'indice de viscosité des polymères et des copolymères à base de chlorure de vinyle est déterminé selon la norme internationale ISO 174. La répartition granulométrique des polymères et des copolymères à base de chlorure de vinyle est déterminée à l'aide de l'appareil connu industriellement sous l'appellation de compteur "Coulter". Les particules d'un échantillon d- la résine à analyser mise en suspension dans un électrolyte sont calibrées et comptées au passage à travers un microorifice. Pour cela on applique une tension électri- que continue entre deux électrodes immergées dans la suspension soumise à agitation et disposées de part et d'autre du microorifice. Chaque particule passant à travers le microorifice déplace un volume d'électrolyte égal à son propre volume, ce qui provoque une variation de résistance électrique du circuit électrolytique entre les deux électrodes proportionnelle au volume de ladite particule. Lesdites variations sont transmises à des intégrateurs1 au nombre de 16, correspondant à 16 classes de dimensions. Dans chacun des intégrateurs lesdites variations sont converties en une tension électrique fonction du volume des particules de la classe correspondante. L'interrogation de chaque intégrateur fournit la répartition granulométrique des particules. Exemples 1 à 10 Dans un prépolymériseur de 8 m3 de capacité, en acier inoxy dable, muni d'un dispositif d'agitation comprenant une hélice marine surmontée d'une turbine à 6 pales plates de 49G mm de diamètre, on introduit 6 t de chlorure de vinyle et purge l'appareil par dégazage de 0,5 t de chlorure de vinyle. On introduit également 347 g de peroxyde d'acétylcyclohexanesulfonyle correspondant à 25 g d'oxygène actif, 334 g de peroxydicarbonate d'éthyle correspondant à 30 g d'oxygène actif et 1 kg d'une solution à 40 Z en poids dans du propanol d'un copolymère d'acétate de vinyle et d'acide crotonique composé en poids de 91 Z d'acétate de vinyle et de 9 Z d'acide crotonique, de viscosité limite 0,172. Selon les exemples 1, 2, 5, 6, 8 et 9 on n'introduit pas de polyméthacrylate de méthyle dans le prépolymériseur. Selon les exemples 3, 4, 7 et 10 on introduit du polyméthacrylate de :netayle dans le prepolymeriseur. La vitesse d'agitation est réglée à la valeur adoptée pour chaque exemple. On porte la température du milieu réactionnel à 69 C ce qui correspond à une pression relative de 11,5 bars dans le prépoly mériseur. Les tableaux 1, 2 et 3 indiquent respectivement pour chacun des exemples 1 à 4, 5 à 7 et 8 à 10 - la quantité de polyméthacrylate de méthyle éventuellement introduit dans le prépolymériseur, - la vitesse d'agitation, - la durée de mise en température du milieu réactionnel, - la durée de prépolymérisation à ladite température nécessaire pour atteindre un taux de conversion voisin de 10 %. TABLEAU 1 Exemples selon Exemples comparatifs l'invention 1 2 3 4 Quantité de polyméthaerylate nulle nulle 5,5 50 de méthyle (kg) Vitesse d'agitation (tr/min) 500 500 500 500 Durée de mise en température 170 30 30 30 du milieu réactionnel (min) Durée de prépolymérisation à 10 15 15 15 ladite température (min) TABLEAU 2 Exemp e selon Exemples comparatifs l'invention 5 6 7 : Quantité de polyméthaerylate: : de méthyle (kg) @ nulle : 16,5 : Vitesse d'agitation (tr/min): 475 : 475 : 475 : Durée de mise en température: 210 4 : du milieu réactionnel (min) : : Durée de prépolymérisation à: : ladite température (min) : TABLEAU 3 Exemple selon Exemples comparatifs l'invention 8 9 10 Quantité de polyméthaerylate nulle nulle 27,5 de méthyle (kg) Vitesse d'agitation (tr/min) 450 450 450 Durée de mise en température 210 55 55 du milieu réactionnel (min) Durée de prépolymérisation à null 5 5 ladite température (min) Après prépolymérisation à 690C, le taux de conversion étant voisin de 10 %, le prépolymérisat est transféré dans un polyniériseur horizontal de 16 m3 de capacité, en acier inoxydable, préalablement purgé par dégazage de 0,8 t de chlorure de vinyle et contenant 3 t de chlorure de vinyle, 556 g de peroxydicarbonate d'éthyle correspondant à 50 g d'oxygène actif et 6 kg de peroxyde de lauroyîe correspondant à 240 g d'oxygène actif. Le polymériseur est muni d'un dispositif d'agitation du type à cadres, comportant trois cadres fixés coaxialement sur un même arbre rotatif traversant le polymériseur selon son axe, le pourtour de la partie active des cadres formant pale épousant sensiblement le contour intérieur du polymeriseur. La vitesse d'agitation est réglée à 10 tr/min. En 2,5 heures on porte la température du milieu reactionnel à 700C, ce qui correspond à une pression relative de 11,7 bars dans le polymériseur. Après 3,5 heures de polymérisation à 7O0C, dégazage du chlorure de vinyle qui n'a pas réagi et cassage du vide à l'azote on recueille 6,3 t de polymère de chlorure de vinyle. Exemples 11 à 13 L'appareillage est le méme que dans les exemples 1 à 10. Selon l'exemple 11 les conditions de prépolymérisation sont les mêmes que dans l'exemple 1. Selon l'exemple 12 les conditions de prépolymérisation sont les mêmes que dans l'exemple 2. Selon l'exemple 13 les conditions de prépolymérisation sont les mêmes que dans ltexemple 12, à cela près qu'avant mise en température du milieu réactionnel on introduit dans le prépolymé- riseur 44 kg de polymethacrylate de méthyle. Après prépolymérisation le prépolymérisat est transféré dans le polymériseur préalablement purgé par dégazage de 0,8 t de chlorure de vinyle et contenant 3 t de chlorure de vinyle, 1,3 kg de peroxyde d'acétylclohexanesulfonyle correspondant à 93,7 g d'oxygène actif et @ kg de peroxydicarbonate d'éthyle orrespondant à 90 g d'oxygène actif. La vitesse d'agitation est réglée à 10 tr/min. En 0,5 heure on porte la température du milieu réactionnel à 560C, ce qui correspond à une pression relative de 8,2 bars dans le polymériseur. Après 3,75 heures de polymérisation à 560C, dégazage du chlorure de vinyle qui n'a pas réagi et cassage du vide à l'azote on recueille 6,5 t de polymère de chlorure de vinyle. Exemples 16 à 16 L'appareillage est le même que dans les exemples 1 à 10. On introduit dans le prépolymêriseur 6 t de chlorure de vinyle et purge l'appareil par dégazage de 0,5 t de chlorure de vinyle. On introduit également 55 kg d'acétate de vinyle, 416 g de peroxyde d'acétylcyclohexanesulfonyl correspondant à 30 g d'oxygène actif, 334 g de peroxydicarbonate d'éthyle correspondant à 30 g d'oxygène actif et 1 kg d'une solution à 40 % en poids dans du propanol d'un copolymère d'acétate de vinyle et d'acide crotonique composé en poids de 91 Z d'acétate de vinyle et de 9 Z d'acide crotonique, de viscosité limite 0,172. Selon les exemples 14 et 15 on n'introduit pas de polyméthacrylate de méthyle dans le prépolymértseur. Selon l'exemple 16 on introduit 27,5 kg de polyméthacrylate de méthyle dans le prépolymériseur. La vitesse d'agitation est réglée à 500 tr/min. On porte la température du milieu réactionnel à 690C, ce qui correspond à une pression relative de 11,3 bars dans le prépolymériseur. Selon l'exemple 14 la durée de mise en température du milieu réactionnel est de 170 min et la durée de prépolymérisation à ladite température nécessaire pour atteindre un taux de conversion voisin de 10 X est de 10 min. Selon les exemples 15 et 16 la durée de mise en température du milieu réactionnel est de 30 min et la durée de prépolymérisation à ladite température nécessaire pour atteindre un taux de conversion voisin de 10 t est de 15 min. Après polymérisation à 690C, le taux de conversion étant voisin de 10 Z, le prépolymérisat est transféré dans le polymériseur préalablement purgé par dégazage de 0,8 t de chlorure de vinyle et contenant 3 t de chlorure de vinyle, 30 kg d'acétate de vinyle, 556 g de peroxydicarbonate d'éthyle correspondant à 50 g d'oxygène actif et 6 kg de peroxyde de lauroyle correspondant à 240 g d'oxygène actif La vitesse d'agitation est réglée à 10 trimin En 2,5 heures on porte la température du milieu réactionnil à 700C, ce qui correspond à une pression relative de 11,5 bars dans le polymériseur. Après 3,5 heures de polymérisation à 700C, dégazage de la composition monomère qui n'a pas réagi et cassage du vide à l'azote on recueille 6,3 t d'un copolymère de chlorure de vinyle et d'acétate de vinyle. Exemples 17 à 19 Dans un prépolymériseur de 30 m3 de capacité, en acier inoxydable, muni d'un dispositif d'agitation comprenant une hélice marine surmontée d'une turbine à 6 pales plates de 1034 mm de diamètre, on introduit 18 t de chlorure de vinyle et purge l'appareil par dégazage de 1 t de chlorure de vinyle. On introduit également 1072 g de peroxyde d'acétyleyclohexanesulfonyle correspondant à 77,2 g d'oxygène actif, 1032 g de peroxydicarbouate d'éthyle correspondant à 92,7 g d'oxygène actif et 3 kg d'une solution à 40 Z en poids dans du propanol d'un copolymère d'acétate de vinyle et d'acide crotonique composé en poids de 91 % d'acétate de vinyl- et de 9 Z d'acide crotonique, de viscosité limite 0,172. Selon les exemples 17 et 1S on n'introduit pas de polymztha- crylate de méthyle dans le prépolymériseur. Selon l'exemple 19 on introduit 34 kg de polyméthacrylate de méthyle dans le prépolymériseur. La vitesse d'agitation est réglée à 140 tr/min. On porte la température du milieu réactionnel à 690C, ce qui correspond à une pression relative de 11,5 bars dans le prépolymériseur. Selon l'exemple 17 la durée de mise en température du milieu réactionnel est de 190 min et la durée de prépolymérisatin à ladite température nécessaire pour atteindre un taux de conversion voisin de 10 % est de 10 min. Selon les exemples 13 et 19 la durée de mise en t mperature du milieu réactionnel est de 50 min et la durée de prépolymérisation à ladite température nécessaire pour atteindre un taux de conversion voisin de 10 % est de 10 min. Après prépolymérisation à 690C, le taux de c inversion étant voisin de 10 %, le prépolymjrisat est transféré dans un polynériseur vertical de 50 m3 de capacité, en acier inoxydable, préalablement purgé par dégazage de 2 t de chlorure de vinyle et contenant 9,5 t de chlorure de vinyle, 1733 g de peroxydicarbonate d'éthyle correspondant à 156 g d'oxygène actif et 18,7 kg de peroxyde de lauroyle correspondant à 743 g d'oxygène actif.Le polymériseur est du type décrit dans le brevet français n 73 05537, publié sous le n 2 218 350. I1 est muni de deux agitateurs à commande indépendante, l'un A constitué par un ruban enroulé en spires hélicoidales sur un arbre rotatif traversant la partie supérieure du polymériseur selon son axe, l'autre B constitué par deux bras épousant la forme du fond bombé du polymériseur et raccordés à un tourillon traversant le fond du polymériseur selon son axe. La vitesse d'agitation de l'agitateur A est réglée à 25 tr/min et celle ce l'agitateur B à 15 trlmin. En 2,5 heures on porte la température du milieu réactionnel à 7O0C, ce qui correspond à une pression relative de 11,7 bars dans le polymériseur. Après 3,5 heures de polymérisation à 700C, dégazage du chlorure de vinyle qui n'a pas réagi et cassage du vide à l'azote on recueille 19,5 t de polymère de chlorure de vinyle. Les tableaux 4, 5, 6, 7, 8 et 9 indiquent respectivement pour chacun des exmeples 1 à 4, 5 à 7, 8 à 10, 11 à 13, 14 à 16 et 17 à 19 - la durée de la première phase obtenue par addition de la durée de mise en température du milieu réactionnel dans le prépolymériseur et de la durée de prépolymérisation à ladite température, - le taux pondéral de produit noble. Ils indiquent également, déterminés sur le produit noble : - l'indice de viscosité, - la masse volumique apparente, - la répartition granulométrique exprimée par les pourcentages en poids des particules de diamètre inférieur respectivement à 125 ljm, 100 Vm, 80 um, 63 pm, 50 um, 40 Vm et 30 pm, - le diamètre moyen des particules. TABLEAU 4 Exemples : Exemples selon comparatifs : 1'iivention 1 : 2 : 34 Durée de la première phase 180 45 45 45 (min) Taux pondéral de produit 95 96 95 95 noble (%) Indice de viscosité : 73 @ 78 : 78 : 78 Masse volumique apparente 0,70 0,66 0,70 0,69 (g/cm3) : Pourcentage en poids des : : particules de diamètre : : inférieur à : : : 125 m : 100 : 100 : 100 :100 : - 100 m 99,2 86 100 99,2 : 80 pm : 99 : 14 : 99,5 : 99 : - 63 m : 94 : 4 : 91 : 94 : - 50 m 50 3 14 50 : - 40 m 2 : 3 : 1 : 2 : - 30 m 2 : nul : 1 : 2 : Diamètre moyen des particu- : 51 : 89 : 56 : 51 : les ( m) @@ @@ TABLEAU 5 Exemple selon Exemples comparatifs l'invention 5 6 7 : Durée de la première: 210 : 60 60 : phase (min) : Taux pondéral de : 94 93 94 : produit noble (%) : Indice de viscosité : 73 : 73 : 78 Masse volumique 0,69 0,65 0,68 apparente (g/cm3) Pourcentage en poids des particules de diamètre inférieur a:: : - - 125 um : 100 : 100 : 100 : - 100 m 100 86 100 : - 80 um : 99 : 14 : 99 - 63 m 97 4 97 - 50 m 65 3 65 - 40 m 38 3 38 30 m 2 : nul : 2 : Diamètre moyen des : 45 : 89 45 particules ( m) TABLEAU 6 Exemple selon Exemples comparatifs l'invention 8 : 9 : 10 : Durée de la première: 210 : 60 60 : phase (min) : Taux pondéral de : 94 : 92 94 : produit noble (Z) : Indice de viscosité 78 : 78 : 78 Masse volumique 0,68 0,65 0,68 : apparente (g/cm3) : :Pourcentage en poids : des particules de : diamètre inférieur à: - 125 m 100 100 - 100 m 100 65 : 80 m : 99 : 4 : 99 : - 63 m : 97 : 2,2 : 97 : - 50 m 65 2 : - 40 um : 38 : 1,5 : 38 : 30 m : 2 : nul : 2 Diamètre moyen des 45 96 45 particules ( m) TABLEAU 7 Exemple selon Exemples comparatifs l'invention 11 12 13 : Durée de la première 180 45 45 : phase (min) Taux pondéral de 95 96 95 : produit noble (X) : Indice de viscosité 107 107 107 : Masse volumique : 0,68 : 0,64 0,70 apparente (g/cm3) 0,02 0,04 0,@@ Pourcentage en poids : des particules de diamètre inférieur à : - 125 m 100 100 100 : - 100 m : 99,2 : 86 : 99,2 : 80 m : 99 @ 14 : 99 : - 63 m : 94 4 : 94 : 50 m : 50 : 3 : 50 : - 40 m 2 3 2 : 30 m 2 2 nul : 2 : Diamètre moyen des : 51 : 89 51 : particules ( m) TABLEAU 3 @@@@@@@ @ Exemple selon Exemples comparatifs l'invention 14 15 16 Durée de la première 180 45 45 phase (min) Taux pondéral de 95 95 95 produit noble (%) : Indice de viscosité : 76 : 76 : 76 Masse volumique 0.71 0,69 0,72 apparent (g/cm3) :Pourcentage en poids : des particules de diamètre inférieur à - 125 m 100 100 100 - 100 m 99,2 90 99,2 - 80 m 99 20 99 - 63 m 94 2 94 - 50 m 50 2 50 - 40 m 2 2 2 - 30 m 2 nul 2 Diamètre moyen des 51 88 51 particules ( m) TABLEAU 9 @@@@@@@ @ Exemple selon Exemples comparatifs l'invention 17 18 19 : Durée de la première: 200 : 60 60 : phase (min) : Taux pondéral de : produit noble (Z) : 9@ 9@ 9@ : Indice de viscosité 78 : 73 : 78 Masse volumique 0,72 0,67 0,72 : apparente (g/cm3) : 0,67 Pourcentage en poids : des particules de : diamètre inférieur à:: - 125 m 100 100 100 - 100 m 100 86 99 - 80 m : 99,5 : 14 : 98 - 63 m 91 4 92 - 50 m 14 3 35 - - 40 m 1 : 3 : 1 - 30 um : 1 : nul : 1 : Diamètre moyen des 56 89 : 54 : particules ( m) REVENDICATIONS 1) Procédé de préparation en masse, en deux phases, de polymères et copolymères à base de chlorure de vinyle en grains fins selon lequel on réalise en une première phase une opération de polymérisation ou copolymérisation sous agitation de turbulence élevée, sur une composition monomère à base de chlorure de vinyle, jusqu'à ce que l'on obtienne un taux de conversion de la composition monomère de 5 à 15 X, on ajoute éventuellement au milieu réactionnel une quantité complémentaire d'une composition monomère à base de chlorure de vinyle identique à ou différente de celle mise en oeuvre au cours de la première phase, puis on réalise au cours de la deuxième phase, sur le milieu réactionnel ainsi formé, une opération de polymérisation ou copolymérisation finale sous vitesse d'agitation lente, ledit procédé étant caractérisé par le fait que l'on réalise l'opération de polymérisation ou copolymérisation de la première phase en présence de polyméthacrylate de méthyle. 2) Procédé selon la revendication 1, caractérisé par le fait que le taux de polyméthacrylate de méthyle est compris entre 0,05 et 1 %, en poids par rapport à la composition monomère mise en oeuvre a cours de la première phase 3) Polymeres et copolymères à base de chlorure de vinyle présentant une répartition granulométrique très resserrée, dont les grains ont un diamètre essentiellement compris entre 30 et 80 um, caractérisés par le fait qu'ils sont préparés par le procédé selon l'une quelconque des revendications 1 et 2.